ГАЗОВЫЕ КАТАЛИЗАТОРЫ, ВКЛЮЧАЮЩИЕ ПОРИСТУЮ СОТОВИДНУЮ СТЕНКУ

1. Изделие обработки газа, содержащее:
поток через подложку, содержащую входной осевой конец, выходной осевой конец, элементы стенки, имеющие длину, простирающуюся между входным осевым концом, выходным осевым концом, и множество аксиально огражденных, незамкнутых каналов, определенных элементами стенки, стенки, имеющие пористость как минимум 50% и средний размер поры как минимум 5 мкм и меньше, чем приблизительно 100 мкм, и поверхность стенок, имеющих среднюю шероховатость, определенную открытыми порами на поверхности стенок; и
каталитический композит в форме покрывающего слоя, содержащий частицы, имеющие средний размер частицы, больше, чем приблизительно 3 мкм, осажденные существенно в пределах элементов стенки, причем средняя шероховатость поверхности элементов стенки остается существенно неизменной от первоначального до загрузки катализатора внутри стенок.
2. Изделие по п.1, в котором существенная часть пор взаимосвязана и простирается через элементы стенки, и покрывающий слой расположен существенно в пределах взаимосвязанных пор.
3. Изделие по п.2, в котором поры имеют средний размер поры больше, чем приблизительно 20 мкм и пористость стенок приблизительно до 70%.
3
4. Изделие по п.2, в котором загрузка покрывающего слоя приблизительно до 2,0 г/дюйм, каналы являются существенно свободными от скруглений.
3
5. Изделие по п.2, в котором загрузка покрывающего слоя приблизительно до 2,5 г/дюйм, каналы показывают потерю в площади поперечного сечения после покрытия по сравнению с непокрытым каналом меньше, чем приблизительно 20%.
3
6. Изделие по п.2, в котором при загрузке покрывающего слоя приблизительно до 7,0 г/дюйм, каналы имеют существенно большую площадь поперечного сечения по сравнению с каналом покрывающего слоя, имеющим такую же загрузку в сотовидной подложке, имеющей пористость меньше, чем приблизительно до 35%.
7. Изделие по п.2, в котором как минимум 75% покрывающего слоя находится во внутренней части элементов стенки.
8. Изделие по п.2, в котором размер частиц в покрывающем слое находится в диапазоне приблизительно 5 и 10 мкм.
9. Изделие по п.1, в котором покрывающий слой содержит один или более катализатор для снижения NOx в потоке выхлопного газа.
10. Изделие по п.9, в котором катализатор содержит один или более цеолит и нецеолитный алюмосиликат, имеющий СНА структуру.
11. Изделие по п.9, в котором изделие является каталитическим конвертером NOx хранения и выпуска (NSR).
12. Изделие по п.9, в котором изделие является селективным каталитическим восстановительным (СКВ) катализатором.
13. Изделие по п.9, в котором катализатор содержит один или более природный цеолит, синтетический цеолит, фожазит, хабазит, клиноптилолит, морденит, силикалит, цеолит X, цеолит Y, ультраустойчивый цеолит Y, цеолит ZSM, оффретит, бета цеолит, цеолит USY, цеолит ZSM-20, цеолиты, имеющие СНА структуру, хабазит и SAPO материалы.
2
5
14. Изделие по п.9, где катализатор содержит VO.